(57)【要約】【課題】  良好な脱型性、剥離性を確保することが可能であり、かつ背面平滑性に優れたＶリブドベルトの製造方法を提供する。【解決手段】  内型２１の外周面に、樹脂フィルム１４を介して伸張ゴム層１５を配置した後、心線１３を螺旋状にスピニングする。次いで、未加硫接着ゴムシート、未加硫圧縮ゴムシートを順次巻き付けることにより接着ゴム層１２、圧縮ゴム層１６を配置し、未加硫ベルトスリーブ１１を形成する。次いで、この未加硫ベルトスリーブを内型に捲き付けた状態のままで、ジャケットを外挿してモールド組立体を構成し、このモールド組立体を加硫缶内部の基台上に載置固定して上下面を密閉した後、スチームを入気して未加硫ベルトスリーブを加熱加圧し、加硫をおこなう。【選択図】  図１
2007090806.tif 000002
【特許請求の範囲】
【請求項１】
背面が伸張ゴム層で構成されるＶリブドベルトの製造方法において、
内型に、樹脂フィルムを介して伸張ゴム層を配置した未加硫ベルトスリーブを形成する（１）工程と、該未加硫ベルトスリーブを加硫し、樹脂フィルム付加硫ベルトスリーブを形成する（２）工程と、内型から、樹脂フィルム付加硫ベルトスリーブを脱型する（３）工程と、前記樹脂フィルムを剥離し、表面が伸張ゴム層で構成された加硫ベルトスリーブを形成する（４）工程とを有することを特徴としたＶリブドベルトの製造方法。
【請求項２】
樹脂フィルムがポリメチルペンテンフィルムである請求項１記載のＶリブドベルトの製造方法。
【発明の詳細な説明】
【技術分野】
【０００１】
本発明は動力伝動などに用いられるＶリブドベルトの製造方法に関する。
【背景技術】
【０００２】
動力伝動に用いられるＶリブドベルトは、一般的には、ベルト長手方向に平行に延びて並列状態に配置された複数のリブが形成された圧縮ゴム層と、その圧縮ゴム層の上部に積層されてコードからなる心線が埋設された接着ゴム層と、この接着ゴム層の背面側に縫合された帆布からなる伸張層とを備えて構成されている。そして、このような一般的なＶリブドベルトにおける伸張層としての帆布は、ベルトの耐縦亀裂性を保持するために設けられているものであり、例えば、経糸と緯糸とを織り込んだ平織布にゴム引き処理を施すことで形成されている。
【０００３】
しかし、上述したような一般的なＶリブドベルトを駆動プーリと従動プーリとに掛架し、ベルト背面をアイドラープーリに接触係合させたときに、周期的に異音が発生することが多い。この周期的な異音発生は、帆布の縫合領域にて発生し易いが、その縫合領域以外の領域でも発生するものであり、縫合領域を平坦面となるように形成しても発生する。この縫合領域以外での異音発生の原因の一つとして、帆布の表面状態の影響があることが知られている。即ち、バイアス帆布や筒状帆布を成形中に、あるいは筒状帆布をベルト成形体に嵌入中に、帆布が機械的に変形して経糸と緯糸との交差角や経糸と緯糸とによって形成される開口部の大きさが変化し、開口部の大きい部分と小さい部分との差が広がってしまい、糸が局部的に収束する領域が発生する。このため、糸が局部的に収束した領域での帆布表面の凹凸等の形態が他の領域の形態と異なることによって異音が発生することが知られている。
【０００４】
そこで、異音の発生を抑制する観点から、ベルト背面に帆布を積層しないＶリブドベルト、即ち、伸張層をゴム組成物で構成したＶリブドベルトが提案されつつある。しかし、このようなＶリブドベルトは、ベルト背面においてゴムが直接露出している状態となるため、アイドラープーリに当接係合するときに、ベルト背面にて粘着磨耗が発生し易く、そのことによって逆にスリップ音等の異音が発生し易くなってしまうという問題があった。そこで、ベルト背面を、短繊維を配合したゴム組成物で構成することにより、粘着磨耗の抑制並びに異音の発生を抑制する試みがなされている（例えば、特許文献１参照）。
【特許文献１】特開２００４−１６２８９９号公報
【発明の開示】
【発明が解決しようとする課題】
【０００５】
このように背面をゴム層で構成したＶリブドベルトの製造方法としては、まず内型に未加硫伸張ゴムシート、未加硫接着ゴムシートを順次捲き付けた後、心線をスピニングし、次いで未加硫圧縮ゴムシートを捲き付けて無端状の未加硫ベルトスリーブを形成する。そして、該未加硫ベルトスリーブが捲装された内型に加硫用ゴムジャケットを外挿して加硫缶に載置し、加熱加圧によりゴム加硫を行った後、冷却を経て内型から脱型せしめ、加硫ベルトスリーブを得ることが一般的である。
【０００６】
しかし、背面をゴム層で構成した場合、背面を帆布で構成するのと比べて金型との摩擦係数が高くなり、加硫ベルトスリーブの脱型が非常に困難であった。またここで無理に脱型させると、心線乱れや蛇行などの変形が発生するといった問題があった。このような不具合に対して、金型表面に離型剤を塗布し、脱型性を確保することが考えられたが、金型表面に存在する離型剤の微塊が加硫中に気化・膨張し、得られた加硫ベルトスリーブ表面に微小な凹凸が発生することが判明した。
【０００７】
本願発明は上記問題に鑑みてなされたものであり、その目的とするところは、良好な脱型性を確保することが可能であり、かつ背面平滑性に優れたＶリブドベルトの製造方法を提供することにある。
【課題を解決するための手段】
【０００８】
即ち、本願請求項１の発明は、背面が伸張ゴム層で構成されるＶリブドベルトの製造方法において、内型に、樹脂フィルムを介して伸張ゴム層を配置した未加硫ベルトスリーブを形成する（１）工程と、該未加硫ベルトスリーブを加硫し、樹脂フィルム付加硫ベルトスリーブを形成する（２）工程と、内型から、樹脂フィルム付加硫ベルトスリーブを脱型する（３）工程と、前記樹脂フィルムを剥離し、表面が伸張ゴム層で構成された加硫ベルトスリーブを形成する（４）工程とを有することを特徴としたＶリブドベルトの製造方法である。
【０００９】
本願請求項２の発明は、請求項１記載のＶリブドベルトの製造方法において、樹脂フィルムがポリメチルペンテンフィルムであることを特徴とする。
【発明の効果】
【００１０】
請求項１の発明によれば、内型と未加硫ベルトスリーブとの間に樹脂フィルムを介在させて加硫をおこなうことで、加硫ベルトスリーブの表面の摩擦係数が低下し、離型剤がなくとも加硫ベルトスリーブの脱型性を向上せしめることができると共に、背面の平滑性が高いＶリブドベルトを製造することができる。
【００１１】
請求項２の発明によれば、樹脂フィルムとしてポリメチルペンテンフィルムを選択することで、耐熱性が高く、ガス透過性に優れると共に、金型からの脱型性、加硫ベルトスリーブからの剥離性を良好なものとすることができるといった特徴がある。
【発明を実施するための最良の形態】
【００１２】
本発明のＶリブドベルトの製造方法は、内型に、樹脂フィルムを介して伸張ゴム層を配置した未加硫ベルトスリーブを形成する（１）工程と、該未加硫ベルトスリーブを加硫し、樹脂フィルム付加硫ベルトスリーブを形成する（２）工程と、内型から、樹脂フィルム付加硫ベルトスリーブを脱型する（３）工程と、前記樹脂フィルムを剥離し、表面が伸張ゴム層で構成された加硫ベルトスリーブを形成する（４）工程とを有する。
【００１３】
以下、本発明におけるＶリブドベルトの製造方法を図１，２をもとに説明する。
図１は内型に未加硫ベルトスリーブを形成した状態を示す断面図、図２は加硫ベルトスリーブを形成した後の状態を示す断面図である。
【００１４】
先ず、内型２１の外周面に、樹脂フィルムを装着し、未加硫伸張ゴムシート、心線、未加硫接着ゴムシート、未加硫圧縮ゴムシートを順次無端状に捲き付けたフラット状の広幅未加硫ベルトスリーブ１１を形成する。即ち、内型２１に、樹脂フィルム１４を介して伸張ゴム層１５を配置した後、心線１３を螺旋状にスピニングする。次いで、未加硫接着ゴムシート、未加硫圧縮ゴムシートを順次巻き付けることにより接着ゴム層１２、圧縮ゴム層１６を配置し、未加硫ベルトスリーブ１１を形成する。（工程（１））
【００１５】
次に、この未加硫ベルトスリーブ１１を内型２１に捲き付けた状態のままで、ジャケット２２を外挿してモールド組立体を構成し、このモールド組立体を加硫缶（図示せず）内部の基台２０上に載置固定して下面をシールし、その上面を内蓋２６で密閉した後、モールド組立体の外面と内型２１の内部にスチームを入気して未加硫ベルトスリーブ１１を内外面より加熱加圧し、加硫をおこなう。（工程（２））
【００１６】
このように加硫されたモールド組立体を加硫缶から取り出して冷却させた後、内型２１から加硫ベルトスリーブ１１’を脱型し、樹脂フィルム１４を有する加硫ベルトスリーブ１１’を得る。（工程（３））次いで、加硫ベルトスリーブ１１’から樹脂フィルム１４を剥離し、表面がゴム層で構成された加硫ベルトスリーブを得る。（工程（４））この加硫ベルトスリーブの圧縮ゴム層に、円周方向に延びる複数のＶ溝を研削・研磨することによりリブ部を形成し、次いで、加硫ベルトスリーブを円周方向に所定幅に切断し、反転させることにより、周長が一定で、円周方向に延びるリブが形成されたＶリブドベルトを複数本得ることができる。
【００１７】
ここで、樹脂フィルム１４としては、優れた耐熱性を有し、かつ良好な脱型性、剥離性を有するものが用いられる。好ましくは、臨界表面張力が２０〜３０ｄｙｎｅ／ｃｍ、融点が２００〜３００°Ｃの樹脂フィルムを用いることができる。臨界表面張力を前記範囲とすることで剥離性に優れると共に、融点を前記範囲とすることで加硫工程においてもフィルムが溶着することがない。具体的には、ポリメチルペンテンフィルムが望ましく、上市されている製品としては４−メチルベンテンー１を主原料とする三井化学社製ＴＰＸなどを挙げることができる。ポリメチルペンテンは、臨界表面張力が２４ｄｙｎｅ／ｃｍ、融点が２２０〜２４０°Ｃであって、剥離性、耐熱性に優れた性質を有し、かつガス透過性を兼ね備えているといった特徴を有する。尚、樹脂フィルム１４は、熱融着などによって円筒状にした状態で内型に装着することができる。
【００１８】
上述の図１，２における実施形態では、伸張ゴム層１５と圧縮ゴム層１６との間に接着ゴム層１２が存在してなるが、本発明においては接着ゴム層１２を必須とするものではない。一方で、未加硫伸張ゴムシート、未加硫接着ゴムシートを順次捲き付けた後に、心線をスピニングすることも可能である。また未加硫伸張ゴムシート、未加硫接着ゴムシートを順次捲き付けた後に、心線をスピニングし、更に未加硫接着ゴムシート、未加硫圧縮ゴムシートを順次捲き付けることも可能である。
【００１９】
尚、心線をとりまくゴム層がすべて短繊維を含む配合となると、心線とベルト本体との接着性に難があるため、心線と接するゴム層のうちいずれかは短繊維を含有しないゴム組成物で構成することが望ましい。ここで、心線の落ち込みを抑制するためには、伸張ゴム層には短繊維を含有させることが望ましい。このときベルトの可撓性を考慮すると、短繊維がベルト幅方向に配向するよう構成することが好ましい。また伸張ゴム層は、短繊維をランダム配向状態で含有するものであってもよい。これにより、一定の方向に対する方向性を示すことなく多方向から作用する力に対して耐性があるため、多方向からの裂きや亀裂の発生を抑制でき、これによりベルト寿命が向上するという効果を奏することができる。このとき短繊維は屈曲を有する短繊維であることが好ましい。
【００２０】
また、本発明におけるＶリブドベルトの製造方法に用いる装置としては、上述のものに限定されるものではない。また本発明の製造方法は、圧縮ゴム層表面に植毛を施す工程を含むものでもよい。
【００２１】
上記製造方法により得られるＶリブドベルトの一実施形態を図３に示す。Ｖリブドベルト１は、背面８が短繊維をランダム配向させた伸張ゴム層５で形成されており、該伸張ゴム層５に隣接してベルト長手方向に心線３が配置され、しかも心線３の一部が伸張ゴム層５に埋設された状態となっている。そして伸張ゴム層５の下層には接着ゴム層２、そして短繊維を含有する圧縮ゴム層６（短繊維はベルト幅方向に配向）を配置した構成を有している。また前記圧縮ゴム層６にはベルト長手方向に伸びる断面略三角形の複数のリブ部７が設けられている。
【００２２】
第４図はＶリブドベルトの別の一実施形態を示す。Ｖリブドベルト１は、背面８が短繊維を幅方向に配向させた伸張ゴム層５で形成されており、該伸張ゴム層５に隣接してベルト長手方向に心線３が配置され、しかも心線３の一部が伸張ゴム層５に埋設された状態となっている。そして伸張ゴム層５の下層には短繊維を含有しない圧縮ゴム層６を配置した構成を有している。また前記圧縮ゴム層６にはベルト長手方向に伸びる断面略三角形の複数のリブ部７が設けられており、その表面は植毛層９を有する構成となっている。
【００２３】
第５図にＶリブドベルトの更に別の一実施形態を示す。Ｖリブドベルト１は、背面８が短繊維をランダム配向させた伸張ゴム層５で形成されており、該伸張ゴム層５に隣接してベルト長手方向に心線３が配置され、しかも心線３の一部が伸張ゴム層５に埋設された状態となっている。そして伸張ゴム層５の下層には接着ゴム層２、そして短繊維を含有する圧縮ゴム層６（短繊維はリブ形状に沿って配向）を配置した構成を有している。また前記圧縮ゴム層６にはベルト長手方向に伸びる断面略三角形の複数のリブ部７が設けられている。
【００２４】
上記圧縮ゴム層６に使用されるゴムとしては、エチレン・α−オレフィンエラストマー、ニトリルゴム、水素化ニトリルゴム、水素化ニトリルゴムに不飽和カルボン酸金属塩を添加したもの、クロロスルフォン化ポリエチレン、クロロプレン、ウレタンゴム、エピクロルヒドリンゴム、天然ゴム、ＣＳＭ、ＡＣＳＭ、ＳＢＲなどが挙げられる。
【００２５】
水素化ニトリルゴムは水素添加率８０％以上で、耐熱性及び耐オゾン性の特性を発揮するために、好ましくは９０％以上が良い。水素添加率８０％未満の水素化ニトリルゴムは、耐熱性及び耐オゾン性は極度に低下する。耐油性及び耐寒性を考慮すると、結合アクリロニトリル量は２０〜４５％の範囲が好ましい。
【００２６】
クロロスルフォン化ポリエチレンは塩素含有量１５〜３５重量％、好ましくは２５〜３２重量％で、かつ硫黄含有量が０．５〜２．５重量％の範囲になるようにクロロスルフォン化した直鎖状低密度ポリエチレンである。
【００２７】
エチレン・α−オレフィンエラストマーとしては、エチレン・プロピレンゴム（ＥＰＭ）やエチレン・プロピレン・ジエンモノマー（ＥＰＤＭ）などが例示できる。ジエンモノマーの例としては、ジシクロペンタジエン、メチレンノルボルネン、エチリデンノルボルネン、１，４−ヘキサジエン、シクロオクタジエンなどがあげられる。
【００２８】
上記エチレン・α−オレフィンエラストマーの加硫剤としてパーオキサイドを添加することができる。また、共架橋剤（ｃｏ−ａｇｅｎｔ）としＴＩＡＣ、ＴＡＣ、１，２ポリブタジエン、不飽和カルボン酸の金属塩、オキシム類、グアニジン、トリメチロールプロパントリメタクリレート、エチレングリコールジメタクリレート、Ｎ−Ｎ’−ｍ−フェニレンビスマレイミド、硫黄など通常パーオキサイド架橋に用いるものである。
【００２９】
この中でもＮ，Ｎ’−ｍ−フェニレンジマレイミドが好ましく、これを添加することによって架橋度を上げて粘着摩耗等を防止することができる。Ｎ，Ｎ’−ｍ−フェニレンジマレイミドの添加量はエチレン・α−オレフィンエラストマー１００重量部に対して０．２〜１０重量部であり、０．２重量部未満の場合には、架橋密度が小さくなり耐摩耗性、耐粘着摩耗性の改善効果が小さく、一方１０重量部を越えると加硫ゴムの伸びの低下が著しく、耐屈曲性に問題が生じる。
【００３０】
更に、上記圧縮ゴム層６には、硫黄をエチレン・α−オレフィンエラストマー１００重量部に対して０．０１〜１重量部添加することにより、加硫ゴムの伸びの低下を制御することができる。１重量部を越えると、架橋度が期待できる程に向上しないため、加硫ゴムの未耐摩耗性、耐粘着摩耗性も向上しなくなる。
【００３１】
また、圧縮ゴム層６には、ナイロン６、ナイロン６６、ポリエステル、綿、アラミド、ポリパラフェニレンベンゾビスオキサゾールなどからなる短繊維を混入して圧縮ゴム層６の耐側圧性を向上させるとともに、プーリと接する面になる圧縮ゴム層６の表面をグラインダーによって研磨加工して該短繊維を突出させることができる。これにより圧縮ゴム層１６の表面の摩擦係数は低下して、ベルト走行時の騒音を軽減する効果がある。尚、これらの短繊維のうち、剛直で強度を有し、しかも耐磨耗性を有するアラミド短繊維が好ましく用いられる。
【００３２】
上記アラミド短繊維が前述の効果を充分に発揮するためには、アラミド繊維の繊維長さは１〜２０ｍｍで、その添加量はエチレン−α−オレフィンエラストマー１００重量部に対して１〜３０重量部である。このアラミド繊維は分子構造中に芳香環をもつアラミド、例えば商品名コーネックス、ノーネックス、ケブラー、テクノーラ、トワロン等である。
【００３３】
更に、圧縮ゴム層６には、必要に応じてカーボンブラック、シリカなどの補強剤、クレー、炭酸カルシウムなどの充填剤、軟化剤、加工助剤、老化防止剤、ＴＡＩＣなどの共架橋剤などの各種薬剤を添加してもよい。
【００３４】
また図４のようにＶリブドベルト１の圧縮ゴム層表面に短繊維を植毛し、ベルト走行時の騒音を軽減させることも可能である。
【００３５】
心線３は、接着処理を施した撚糸コードを用いることができる。撚糸コードを構成する繊維材料としては、ポリブチレンテレフタレート（ＰＢＴ）、ポリトリメチレンテレフタレート（ＰＴＴ）、ポリエチレンテレフタレート（ＰＥＴ）繊維、エチレン−２，６−ナフタレート（ＰＥＮ）を主たる構成単位とするポリエステル繊維、ナイロン６６などのポリアミド繊維等を挙げることができる。寸法安定性、吸湿性などを考慮すると好ましくはＰＥＴ繊維である。
【００３６】
伸張ゴム層５は上記に記載した圧縮ゴム層と同様のマトリクスゴム、配合剤を用いることができる。ここで伸張部５は、短繊維を含有するゴム組成物で形成されているが、短繊維としては、ポリエステル、アラミド、ポリアミド、綿、ＰＢＯなどの短繊維を所望に応じて配合することができる。図３，５において短繊維はランダム方向に配向しているが、図４のようにベルト幅方向に配向させるなど一方向に配向していてもかまわない。尚、ランダム方向に配向させた場合、多方向からの裂きや亀裂の発生を抑制できるといった特徴があるが、このとき短繊維として屈曲部を有する短繊維（例えばミルドファイバー）を選択すると、より多方向から作用する力に対して耐性ができるといった特徴がある。ミルドファイバーは、例えばポリアミド製のものを用いることができ、繊維長が０．１〜３．０ｍｍの範囲であることが望ましい。また、伸張部における短繊維の配合量は、ゴム１００重量部に対して短繊維が３５〜１００の範囲の割合となるように、短繊維が含有されていることが望ましい。なお、屈曲部を有する短繊維とともに、屈曲部を有さない短繊維も含有するものであってもよい。
【００３７】
また接着ゴム層２を配置する場合、圧縮ゴム層４と同様のマトリクスゴム、配合剤などが使用可能である。しかし、心線である繊維コードと良好に接着するためには、パーオキサイドを含まない硫黄加硫によるエチレン−α−オレフィンエラストマー組成物や、クロロスルフォン化ポリエチレン組成物もしくは水素化ニトリルゴム組成物などを使用することが好ましい。また短繊維は配合しないことが望ましい。
【００３８】
尚、Ｖリブドベルトの実施形態として、接着ゴム層２を配置し、圧縮ゴム層６として短繊維を含有するゴム組成物で構成したＶリブドベルト（図３，５）と、接着ゴム層２を配置せず、圧縮ゴム層６として短繊維を含有しないゴム組成物で構成し、表面に短繊維９を植毛したＶリブドベルト（図４）を例示したが、例えば接着ゴム層２を配置し、圧縮ゴム層６として短繊維を含有しないゴム組成物で構成したＶリブドベルトや、圧縮ゴム層６として短繊維を含有するゴム組成物で構成し、しかも表面に植毛層９を設けたＶリブドベルトなども本発明の技術的範囲に属する。
【産業上の利用可能性】
【００３９】
本発明にかかる製造方法により得られたＶリブドベルトは、自動車用あるいは一般産業用の駆動装置などに装着できる。
【図面の簡単な説明】
【００４０】
【図１】本発明に係るＶリブドベルトの製造方法において内型に未加硫ベルトスリーブを形成した状態を示す断面図である。
【図２】本発明に係るＶリブドベルトの製造方法においてベルト加硫機にて加硫ベルトスリーブを形成した状態を示す断面図である。
【図３】本発明に係る製造方法により得られたＶリブドベルトの断面図である。
【図４】本発明に係る製造方法により得られた別のＶリブドベルトの断面図である。
【図５】本発明に係る製造方法により得られた更に別のＶリブドベルトの断面図である。
【符号の説明】
【００４１】
１      Ｖリブドベルト
２      接着ゴム層
３      心線
５      伸張ゴム層
６      圧縮ゴム層
７      リブ部
８      背面
９      植毛層
１１    未加硫ベルトスリーブ
１１’  加硫ベルトスリーブ
１２    接着ゴム層
１３    心線
１４    樹脂フィルム
１５    伸張ゴム層
１６    圧縮ゴム層
２１    内型
【図１】
2007090806.tif 000003
【図２】
2007090806.tif 000004
【図３】
2007090806.tif 000005
【図４】
2007090806.tif 000006
【図５】
2007090806.tif 000007